СПОСОБ НАГНЕТАНИЯ СОДЕРЖАЩЕГО НАПОЛНИТЕЛЬ ШЛИКЕРА В ВОЛОКНИСТУЮ СТРУКТУРУ

1. Способ изготовления детали из композитного материала, включающий следующие этапы:
формирование волокнистой структуры из огнеупорных керамических волокон,
помещение волокнистой структуры в формовочную полость устройства нагнетания,
нагнетание внутрь волокнистой структуры шликера, содержащего по меньшей мере порошок из огнеупорных керамических частиц или из частиц огнеупорного керамического предшественника в виде взвеси в жидкой фазе,
фильтрация жидкой фазы шликера и задержание порошка из огнеупорных керамических частиц или частиц огнеупорного керамического предшественника внутри указанной структуры для получения предварительно отформованной волокнистой заготовки с наполнением из огнеупорных керамических частиц или частиц из огнеупорного керамического предшественника,
уплотнение волокнистой структуры путём обработки огнеупорных керамических частиц, присутствующих в волокнистой структуре, для формирования огнеупорной матрицы в этой структуре,
при этом после этапа размещения волокнистой структуры в формовочной полости устройства нагнетания и перед этапом нагнетания под давлением шликера способ содержит этап предварительного насыщения волокнистой структуры жидким носителем, заключающийся в нагнетании жидкого носителя в указанную структуру.
2. Способ по п. 1, в котором жидкому носителю соответствует жидкая фаза шликера.
3. Способ по п. 1 или 2, в котором этап предварительного насыщения жидким носителем и этап нагнетания шликера непрерывно связаны между собой.
4. Способ по любому из пп. 1-3, в котором этап предварительного насыщения останавливают, когда давление внутри формовочной полости достигает заданной величины давления.
5. Способ по любому из пп. 1-4, в котором на этапе предварительного насыщения жидкий носитель нагнетают с первым заданным расходом, причем во время этапа нагнетания шликера его нагнетают со вторым заданным расходом, равным или отличающимся от первого расхода.
6. Способ по любому из пп. 1-5, в котором на этапе образования волокнистой структуры переплетение нитей производят способом трёхмерного или многослойного ткачества.
7. Способ по любому из пп. 1-6, в котором нити волокнистой структуры образованы волокнами, полученными из одного или нескольких следующих материалов: глинозём, муллит, кремнезём, алюмосиликат, боросиликат, карбид кремния и углерод.
8. Способ по любому из пп. 1-7, в котором огнеупорные керамические частицы состоят из материала, выбранного из глинозёма, муллита, кремнезёма, алюмосиликата, алюмофосфата, диоксида циркония, карбида, борида и нитрида.
9. Способ по любому из пп. 1-8, в котором полученная деталь из композитного материала является лопаткой газотурбинного двигателя, деталью задней части, камерой сгорания, створкой, стойкой форсажной камеры, кольцом турбины, смесителем или направляющим аппаратом.